(57)【要約】  【目的】  キャップを外した状態でも、ペン先や印字ノズルなどのインキ吐出部が乾燥し難く、インキの吐出不良となり難い、更には筆跡の定着性に優れた油性インキ組成物を得ることを目的とする。  【構成】  ５０〜９５重量％の有機溶剤と、０．５〜１５．０重量％の樹脂と、２．０〜３０重量％の着色剤と、０．１〜３重量％のトリアジンチオール誘導体を少なくとも含むことを特徴とする油性インキ組成物。【選択図】  なし【特許請求の範囲】
【請求項１】
着色剤と、有機溶剤と、樹脂と、下記（数１）で示されるトリアジンチオール誘導体とを少なくとも含有する油性インキ組成物。
【数１】
2009149866.tif 000004
【発明の詳細な説明】
【技術分野】
【０００１】
本発明は筆記具、記録計、インキジェット印刷などに用いるインキ組成物に関し、更に詳しくは、キャップを外した状態でも、ペン先や印字ノズルなどのインキ吐出部が乾燥し難く、インキの吐出不良となり難い、更には定着性の良好な油性インキ組成物に関するものである。
【背景技術】
【０００２】
従来、インキ組成物においてキャップを外して放置したときのペン先のドライアップ防止としては、高沸点有機溶剤の添加（特許文献１）、溶剤の揮発に伴ってペン先表面で析出して膜を形成する物質として炭素数４〜２２のアルキルアミド（特許文献２）、ペン先表面で析出して薄いフィルムを形成する物質として常温で固体のパラフィンワックス（特許文献３）、ペン先における固形分を析出させない為に有機溶剤に可溶かつ水に不溶な樹脂（特許文献４）、ペン先で析出して溶剤を透過させない脆い薄膜を形成するポリグリセリンの部分高級脂肪酸エステル（特許文献５）を添加してペン先の乾燥を防止する工夫がされている。
【特許文献１】特公昭５７−０３８６２９号公報
【特許文献２】特公昭５７−００５２７４号公報
【特許文献３】特公平０１−０３５０２８号公報
【特許文献４】特開昭５８−０６３７６４号公報
【特許文献５】特公平０１−０５３７０７号公報
【発明の開示】
【発明が解決しようとする課題】
【０００３】
しかしながら、高沸点有機溶剤を添加した場合は筆跡の乾燥が遅くなり筆記面を汚すこととなり、炭素数４〜２２のアルキルアミドや常温で固体のパラフィンワックスなどのように、溶剤の揮発に伴ってペン先表面で析出して膜を形成する物質を添加した場合は、結晶として粒子状に析出するために不連続な皮膜となり、析出した結晶の間隙から有機溶剤の揮発が進み、ペン先の乾燥を防止することが不十分であり、また、その物質の溶剤に対する親和性が低いため低温下ではペン先に至る前のインキでもペン先乾燥防止剤が析出してインキ流通路を塞いでインキの吐出を低下させ、筆記カスレとなったり、経時後ではペン先の内部においてペン先乾燥防止剤とともに染料が析出して目詰まりが生じたり、ペン先が上向きの場合には析出した染料がペン先からペン本体内部に沈降して筆跡が薄くなる不具合も見られた。
また、黒色インキは特に筆跡濃度を濃くするために他の色よりも多い添加量の染料や顔料が必要とされ、その結果他の色よりも定着性が劣るという欠点も見られた。
【課題を解決するための手段】
【０００４】
本発明は、着色剤と、有機溶剤と、樹脂と、下記（数１）で示されるトリアジンチオール誘導体とを少なくとも含有するインキ組成物を要旨とするものである。
【０００５】
【数１】
2009149866.tif 000002
【発明の効果】
【０００６】
本発明のインキ組成物が、ペン先乾燥性に優れているのは、以下のようなメカニズムによるものであると推察される。キャップレス状態でペン先先端部においてインキ中の溶剤が蒸発する際に樹脂や染料がそのまま析出するのではなく、上記（数１）で示されるトリアジンチオール誘導体によって部分的に架橋または配位し、溶剤分を含んだミクロゲルを形成する。ペン先においてそのミクロゲルがペン先のインキ流通路を詰まらせそれ以上の乾燥を防止し、そのゲルに筆記による力が加わるとゲルが流動しスムーズにインキが吐出される。
また、筆跡の定着性が向上するのは、上記（数１）で示されるトリアジンチオール誘導体のチオール基が被定着面に吸着するだけでなく、チオール基と、染料や樹脂中の水酸基やアミノ基などの官能基とを結びつけ、結果的に固形分中の樹脂の効果を染料が落とすことなく、逆に樹脂の粘着性を向上させる為に、筆跡の濃度が増しているものと推察される。
【発明を実施するための最良の形態】
【０００７】
本発明のインキ組成物に用いる有機溶剤は、従来公知の溶剤を用いることができる。
アクリル繊維収束体や合成樹脂成形品などからなるペン先を有し、軸体に直接インキを内蔵したり、軸体内部にポリエステル繊維やフェルトなどからなるインキ吸蔵体を有する油性マーキングペン用インキ組成物の溶剤としては、エチルアルコール、ノルマルプロピルアルコール、イソプロピルアルコール、ノルマルブチルアルコール、イソブチルアルコール、ターシャリーブチルアルコールなどのアルコールや、プロピレングリコールモノメチルエーテル、プロピレングリコールモノエチルエーテル、プロピレングリコールモノブチルエーテルなどのプロピレングリコールのモノアルキルエーテル、ジプロピレングリコールモノメチルエーテル、ジプロピレングリコールモノエチルエーテルなどのジプロピレングリコールのモノアルキルエーテルが好ましく、単独あるいは複数種混合して使用することができる。
超鋼製やタングステンカーバイト製などのボールと、ステンレス製や洋白製などのチップからなるボールペンチップを取り付けた、ＰＰ製の軸体やリフィルパイプなどを有する油性ボールペン用インキ組成物の溶剤としては、エチレングリコールモノフェニルエーテル、プロピレングリコールモノフェニルエーテル、ジプロピレングリコールモノフェニルエーテル、ジエチレングリコールモノベンジルエーテルなどのグリコールモノアロマティックエーテルや、ベンジルアルコール、β−フェネチルアルコールなどの芳香族アルコールが好ましく、単独あるいは複数種混合して使用することができる。
これらの溶剤は、インキ組成物全量に対し５０〜９５重量％が好ましい。
【０００８】
上記（数１）で示されるトリアジンチオール誘導体は、キャップを外したままで放置した時に短時間でペン先が乾燥して筆記できなくなるということがないように、更には筆跡の定着性を向上するために用いるものである。上記（数１）で示されるトリアジンチオール誘導体は、一般的にはゴムの架橋剤や金属表面処理を施すのに使用されており、反応性官能基を持ったモノマーやポリマーと併用して使用するのが通常であり、三次元架橋による強固な結合を付与させることで目的を達成するものである。なお、トリアジン環の少なくとも２つの炭素原子にはチオール基が、もうひとつの炭素原子には非共有電子対を持った原子である窒素原子や硫黄原子が結合している化合物が、トリアジン環の共鳴構造による高い反応性を得ることができ、本発明の効果を発現させるためには好ましいものである。
上記（数１）で示されるトリアジンチオール誘導体の添加量はインキ全量に対して０．１重量％以上３重量％以下が好ましい。０．１重量％より少ないとペン先の乾燥を抑制する効果が小さく、３重量％より多いと非吸収面での筆跡の乾燥が遅くなり、またインキ粘度が高くなり筆記時にインキの吐出が阻害される不具合を生じることがある。
【０００９】
着色剤は、従来公知の染料や顔料が単独若しくは混合して使用できる。
染料としては、ニグロシンベ−スＥＥ、同ＥＥＬ、同ＥＸ、同ＥＸＢＰ、同ＥＢ、オイルイエロー１０１、同１０７、オイルピンク３１２、オイルブラウンＢＢ、同ＧＲ、オイルグリーンＢＧ、オイルブルー６１３、同ＢＯＳ  オイルブラックＨＢＢ、同８６０、同ＢＳ、バリファストイエロー１１０１、同１１０５、同３１０８、同４１２０、バリファストオレンジ２２１０、同３２０９、同３２１０、バリファストレッド１３０６、同１３０８、同１３５５、同１３６０、同２３０３、同２３２０、同３３０４、同３３０６、同３３２０、バリファストピンク２３１０Ｎ、バリファストブラウン２４０２、同３４０５、バリファストグリーン１５０１、バリファストブルー１６０３、同１６０５、同１６０７、同１６３１、同２６０６、同２６１０、同２６２０、バリファストバイオレット１７０１、同１７０２、バリファストブラック１８０２、同１８０７、同３８０４、同３８０６，同３８０８、同３８１０、同３８２０、同３８３０、スピリットレッド１０２、オスピーイエローＲＹ、ＲＯＢ−Ｂ、ＭＶＢ３、ＳＰブルー１０５（以上、オリエント化学工業（株）製）、アイゼンスピロンイエロー３ＲＨ、同ＧＲＬＨスペシャル、同Ｃ−２ＧＨ、同Ｃ−ＧＮＨ、アイゼンスピロンオレンジ２ＲＨ、同ＧＲＨコンクスペシャル、アイゼンスピロンレッドＧＥＨ、同ＢＥＨ、同ＧＲＬＨスペシャル、同Ｃ−ＧＨ、同Ｃ−ＢＨ、アイゼンスピロンバイオレットＲＨ、同Ｃ−ＲＨ、アイゼンスピロンブラウンＢＨコンク、同ＲＨ、アイゼンスピロンマホガニーＲＨ、アイゼンスピロンブルーＧＮＨ、同２ＢＮＨ、同Ｃ−ＲＨ、同ＢＰＮＨ、アイゼンスピロングリーンＣ−ＧＨ、同３ＧＮＨスペシャル、アイゼンスピロンブラックＢＮＨ、同ＭＨ、同ＲＬＨ、同ＧＭＨスペシャル、同ＢＨスペシャル、Ｓ．Ｂ．Ｎ．オレンジ７０３、Ｓ．Ｂ．Ｎ．バイオレット５１０、同５２１、Ｓ．Ｐ．Ｔ．オレンジ６、Ｓ．Ｐ．Ｔ．ブルー１１１、ＳＯＴピンク１、ＳＯＴブルー４、ＳＯＴブラック１、同６、同１０、同１２、１３リキッド、アイゼンローダミンＢベース、アイゼンメチルバイオレットベース、アイゼンビクトリアブルーＢベース（以上、保土谷化学工業（株）製）、オイルイエローＣＨ、オイルピンク３３０、オイルブルー８Ｂ、オイルブラックＳ、同ＦＳスペシャルＡ、同２０２０、同１０９、同２１５、ＡＬイエロー１１０６Ｄ、同３１０１、ＡＬレッド２３０８、ネオスーパーイエローＣ−１３１、同Ｃ−１３２、同Ｃ−１３４、ネオスーパーオレンジＣ−２３３、ネオスーパーレッドＣ−４３１、ネオスーパーブルーＣ−５５５、ネオスーパーブラウンＣ−７３２、同Ｃ−７３３（以上、中央合成化学（株）製）、オレオゾールファストイエロー２Ｇ、同ＧＣＮ、オレオゾールファストオレンジＧＬ、オレオゾールファストレッドＢＬ、同ＲＬ（以上、田岡化学工業（株）製）、サビニールイエロー２ＧＬＳ、同ＲＬＳ、同２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、同ＧＬＳ、サビニールグリーン２ＧＬＳ、サビニールブラウンＧＬＳ（以上、サンド社製、スイス国）、マゼンタＳＰ２４７％、クリスタ���バイオレット１０Ｂ２５０％、マラカイトグリーンクリスタルコンク、ブリリアントグリーンクリスタルＨ９０％、スピリットソルブルレッド６４８４３（以上、ホリディ社製、英国）、ネプチューンレッドベース５４３、ネプチューンブルーベース６３４、ネプチューンバイオレットベース６０４、バソニールレッド５４０、バソニールバイオレット６００（以上、ＢＡＳＦ社製、独国）などの油溶性染料が挙げられる。
【００１０】
顔料としては、ＳｐｅｃｉａｌＢｌａｃｋ６、同Ｓ１７０、同Ｓ６１０、同５、同４、同４Ａ、同５５０、同３５、同２５０、同１００、Ｐｒｉｎｔｅｘ１５０Ｔ、同Ｕ、同Ｖ、同１４０Ｕ、同１４０Ｖ、同９５、同９０、同８５、同８０、同７５、同５５、同４５、同Ｐ、同ＸＥ２、同Ｌ６、同Ｌ、同３００、同３０、同３、同３５、同２５、同２００、同Ａ、同Ｇ（以上、デグサ・ジャパン（株）製）、＃２４００Ｂ、＃２３５０、＃２３００、＃２２００Ｂ、＃１０００、＃９５０、＃９００、＃８５０、＃ＭＣＦ８８、ＭＡ６００、ＭＡ１００、ＭＡ７、ＭＡ１１、＃５０、＃５２、＃４５、＃４４、＃４０、＃３３、＃３２、＃３０、ＣＦ９、＃２０Ｂ、＃４０００Ｂ、（以上、三菱化成工業（株）製）、ＭＯＮＡＲＣＨ１３００、同１００、同１０００、同９００、同８８０、同８００、同７００、ＭＯＧＵＬ  Ｌ、ＲＥＧＡＬ４００Ｒ、同６６０Ｒ、同５００Ｒ、同３３０Ｒ、同３００Ｒ、同９９Ｒ、ＥＬＦＴＥＸ８、同１２、ＢＬＡＣＫ  ＰＥＡＲＬＳ２０００（以上、米国、キャボットＣｏｒｐ．製）、Ｒａｖｅｎ７０００、同５７５０、同５２５０、同５０００、同３５００、同２０００、同１５００、同１２５５、同１２５０、同１２００、同１１７０、同１０６０、同１０４０、同１０３５、同１０２０、同１０００、同８９０Ｈ、同８９０、同８５０、同７９０、同７８０、同７６０、同５００、同４５０、同４３０、同４２０、同４１０、同２２、同１６、同１４、同Ｈ２０、同Ｃ、Ｃｏｎｄｕｃｔｅｘ９７５、同９００、同ＳＣ（以上、コロンビヤン・カーボン日本（株）製）などのカーボンブラック、ＫＡ−１０、同１０Ｐ、同１５、同２０、同３０、同３５、同６０、同８０、同９０、ＫＲ−３１０、同３８０、同４６０、同４８０（以上、チタン工業（株）製）、タイピュアＲ−９００、同９０２、同９６０（以上、デュポン（株）製）、タイペークＣＲ−５０、同５８、同６０、同６７、同８０、同９０、Ｒ−５８０、同６７０、同６８０、同７８０、同８２０、同９３０（以上、石原産業（株）製）、ＪＲ−３００、同４０３、同６００Ａ、同８００、同８０５（以上、テイカ（株）製）、Ｐ２５（日本アエロジル（株）製）などの酸化チタン、ＢＳ−６０５、同６０７（以上、東洋アルミ（株）製）、ブロンズパウダーＰ−５５５、同Ｐ−７７７（以上、中島金属箔工業（株）製）、ブロンズパウダー３Ｌ５、同３Ｌ７（以上、福田金属箔工業（株）製）などの金属粉顔料、また、黒色酸化鉄、黄色酸化鉄、赤色酸化鉄、群青、紺青、コバルトブルー、クロムグリーン、酸化クロムなどの無機顔料、ハンザエロー−１０Ｇ、同５Ｇ、同３Ｇ、同４、同ＧＲ、同Ａ、ベンジジンエロー、パーマネントエローＮＣＧ、タートラジンレーキ、キノリンエロー、スダーン１、パーマネントオレンジ、インダスレンブリリアントオレンジＧＮ、パーマネントブラウンＦＧ、パラブラウン、パーマネントレッド４Ｒ、ファイヤーレッド、ブリリアントカーミンＢＳ、ピラゾロンレッド、レーキレッドＣ、キナクリドンレッド、ブリリアントカーミン６Ｂ、ボルドー５Ｂ、チオインジゴレッド、ファストバイオレットＢ、ジオキサジンバイオレット、アルカリブルーレーキ、フタロシアニンブルー、イン��ゴ、アシッドグリーンレーキ、フタロシアニングリーンなどの有機顔料などが挙げられる。また、この他に硫化亜鉛、珪酸亜鉛、硫酸亜鉛カドミウム、硫化カルシウム、硫化ストロンチウム、タングステン酸カルシウムなどの無機蛍光顔料が挙げられる。
【００１１】
上記した着色剤は単独或いは複数混合して使用することが出来、使用量はインキ組成物全量に対して２．０重量％以上３０．０重量％以下が好ましい。２．０重量％未満では濃度が低すぎて筆跡が確認し難いこともあり、３０．０重量％を超えるとインキ組成物粘度が高くなり筆記具ペン先からのインキ吐出が不十分になることがある。
【００１２】
筆跡の筆記面への定着性を付与するために樹脂がインキ組成物中に添加される。樹脂の具体例としては、例えば、フェノール樹脂、ケトン樹脂、ロジン樹脂、ブチラール樹脂などのインキ組成物用樹脂が挙げられる。
インキ組成物用樹脂の具体例としては、フェノール樹脂として、タマノル１００Ｓ、同５１０（以上、荒川化学工業（株）製）、ヒタノール１５０１、同２５０１（以上、日立化成工業（株）製）、ＹＰ−９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同１５０（以上、ヤスハラケミカル（株）製）などが、ケトン樹脂として、ケトンレジンＫ−９０（荒川化学工業（株）製）、ハロン８０、同１１０Ｈ（以上、本州化学（株）製）、シンセティックレジンＡＰ、同ＳＫ、同１２０１（以上、ヒュルス社製、独国）などが、ロジン樹脂として、ハーコリンＤ、ペンタリン２５５、同２６１（以上、理化ハーキュレス（株）製）、ハリエスターＮＬ、ネオトールＣ、ガムロジンＸ（以上、ハリマ化成（株）製）、ガムロジンＷＷ（中国産）、エステルガムＨ（荒川化学工業（株）製）などが、ブチラール樹脂として、デンカブチラール＃２０００−Ｌ、同＃３０００−１、同＃３０００−２、同＃３０００−４、同＃３０００−Ｋ（以上、電気化学工業（株）製）、エスレックＢＬ−１、同４ＢＬ−３、同ＢＬ−Ｓ、同ＢＸ−１０（以上、積水化学工業（株）製）などが挙げられる。
これらの樹脂は、単独あるいは複数混合して使用でき、筆記面への定着性を付与するために添加する場合、その使用量はインキ組成物全量に対し０．５〜１５．０重量％以下が好ましい。０．５重量％未満では筆記面に対する筆跡の定着性が不十分となる場合があり、１５．０重量％を超えるとインキの粘度が高くなりペン先からのインキ吐出が悪くなる不具合が発生する可能性がある。
【００１３】
ペン先としてボールペンチップを備えたボールペン用のインキ組成物としては、インキ組成物の粘度を高い状態としてペン先部からのインキ漏れを防止するための増粘剤や、ボールペンを使用しない時はインキ組成物の粘度を高くしてペン先部からのインク漏れを防止し、使用時にはボールの回転によりインキ組成物にせん断力を与えて粘度を低くしてインキ組成物をボールペンチップから流出させるためのせん断減粘性付与剤を用いることが出来る。
具体例として、ケトン樹脂、ケトンホルムアルデヒド樹脂、ロジン樹脂、ロジン誘導体、テルペン樹脂、クマロン−インデン樹脂、ポリビニルブチラール樹脂、ポリビニルピロリドン樹脂、キシレン樹脂、ポリエチレンオキサイド樹脂などが挙げられる。
【００１４】
以上の成分の他に更に必要に応じて、従来インキ組成物に使用されている界面活性剤、防錆剤などの各種添加剤を適宜使用できる。界面活性剤の一例を挙げると、ポリオキシエチレンアルキルエーテル、グリセリン脂肪酸エステル、ポリグリセリン脂肪酸エステル、ソルビタン脂肪酸エステル、ポリオキシエチレンソルビット脂肪酸エステル、ポリオキシエチレンひまし油、ポリオキシエチレン硬化ひまし油、ポリオキシエチレン脂肪酸エステル、ポリオキシエチレンポリオキシプロピレンアルキルエーテル、ポリオキシエチレンアルキルアミン、ポリオキシエチレンアルキルエーテルリン酸などが挙げられる。防錆剤の一例を挙げると、ベンゾトリアゾール、シクロヘキシルアンモニウムクロライド、２−メルカプトベンゾトリアゾール、ベンゾイルアミノカプロン酸、硝酸カルシウムなどが挙げられる。
【００１５】
本願発明のインキ組成物は、上記成分を従来知られている方法により得られる。染料を着色剤に使用する場合は、撹拌機を用いて撹拌混合して均一に溶解することによって得られる。顔料を着色剤として使用する場合は、分散剤などを用いて従来公知の分散機で分散させたものを使用するか、予め分散された市販の加工顔料を用いれば良い。この時、濾過や遠心処理でインキ組成物中の粗大顔料を取り除いても良い。
【実施例】
【００１６】
以下、実施例により更に詳細に説明する。
（実施例１）油性マーキングペン用インキ組成物
バリファーストレッド＃１３０８（油溶性赤色染料、オリエント化学工業（株）製）
５．０重量部
スピロンイエローＣ−ＧＮＨ（油溶性黄色染料、オリエント化学工業（株）製）
０．６重量部
エチルアルコール                                            ５７．０重量部
ノルマルプロピルアルコール                                  １５．０重量部
ベンジルアルコール                                            ５．０重量部
ハリマックＴ−８０（ロジン変性マレイン酸樹脂、ハリマ化成（株）製）
８．０重量部
ジスネットＤＢ（２−ジブチルアミノ−４，６−ジメルカプト−ｓ−トリアジン、三協化成（株）製）                                                  ０．５重量部
上記配合にて室温で２時間攪拌して赤色のインキ組成物を得た。
【００１７】
（実施例２）油性マーキングペン用インキ組成物
ニグロシンベ−スＥＸ（Ｃ．Ｉ．ソルベントブラック７、オリエント化学工業（株）製）
１０．０重量部
サルコシネートＯＨ（染料可溶化剤、日光ケミカルズ（株）製）
５．０重量部
エチルアルコ−ル                                            ６０．０重量部
ノルマルプロピルアルコ−ル                                  １０．０重量部
ベンジルアルコール                                            ５．０重量部
マイティエースＫ１２５（テルペンフェノール共重合樹脂、ヤスハラケミカル（株）製）
８．０重量部
サンチオールＮ−１（２，４，６−トリメルカプト−ｓ−トリアジン  モノナトリウム塩、三協化成（株）製）                                            １．０重量部
上記成分を撹拌機にて４時間撹拌して黒色のインキ組成物を得た。
【００１８】
（実施例３）油性マーキングペン用インキ組成物
ニグロシンベースＥＸ（前述）                                １０．０重量部
オイルイエローＣＨ（油溶性黄色染料、中央合成化学（株）製）    ０．６重量部
ネオペレックスＧＳ（染料可溶化剤、花王（株）製）              ４．０重量部
エチルアルコール                                            ６１．９５重量部
プロピレングリコールモノメチルエーテル                      １０．０重量部
ベンジルアルコール                                            ５．０重量部
ＹＰ−９０Ｌ（テルペンフェノール共重合樹脂、ヤスハラケミカル（株）製）
８．０重量部
サンチオールＮ−１（前述）                                    ０．４重量部
シリコン  ＫＦ−９６（ジメチルシリコンオイル、信越化学工業（株）製）
０．０５重量部
上記成分を攪拌機にて４時間撹拌して黒色のインキ組成物を得た。
【００１９】
（実施例４）油性マーキングペン用インキ組成物
オイルブルー＃６１３（油溶性青色染料、オリエント化学工業（株）製）
４．０重量部
ネオスーパーブルーＣ−５５５（油溶性青色染料、中央合成化学工業（株）製）
３．０重量部
プロピレングリコールモノメチルエーテル                      １０．０重量部
エチルアルコール                                            ６６．４５重量部
ベンジルアルコール                                            ５．０重量部
マイティエースＫ−１２５（前述）                            １０．０重量部
ジスネットＡＰ（２−アニリノ−４，６−ジメルカプト−ｓ−トリアジン−モノナトリウム塩、三協化成（株）製）                                      １．５重量部
シリコン  ＫＦ−９６（前述）                                  ０．０５重量部
上記成分を攪拌機にて４時間攪拌して青色のインキ組成物を得た。
【００２０】
（実施例５）油性ボールペン用インキ組成物
エチレングリコールモノフェニルエーテル                      ３６．５重量部
ベンジルアルコール                                          １５．０重量部
ハロン１１０（ケトン樹脂、本州化学（株）製）                １０．０重量部
ＭＰ−１０００（曵糸性付与剤、ポリメチルメタクリレート、綜研化学（株）製）
１．０重量部
ＤＧＭＯ−９０（ジグリセリンモノオレエート、日光ケミカルズ（株）製）
２．０重量部
カーボンブラック＃７５０（顔料、三菱化学（株）製）          ２２．０重量部
ソルスパース＃１２０００（顔料誘導体、アビシア（株）製）      ２．５重量部
ソルスパース＃２００００（高分子顔料分散体、アビシア（株）製）８．０重量部
ジスネットＤＢ（前述）                                        １．０重量部
上記各成分中カーボンブラック＃７５０とソルスパース１２０００、ＭＰ−１０００を除いた成分を加熱撹拌し、ソルスパース１２０００を添加して１時間撹拌後カーボンブラックを添加し、ビーズミルで１時間分散した後、ＭＰ−１０００を添加し８０℃で１時間撹拌し黒色のインキ組成物を得た。
【００２１】
（実施例６）：油性ボールペン用インキ組成物
エチレングリコールモノフェニルエーテル                      ４７．０重量部
ベンジルアルコール                                          ２０．０重量部
レジンＳＫ（ケトン樹脂、Ｈｕｌｓ社製（独国））              １５．０重量部
ＭＰ−１０００                                                １．０重量部
オイルブルー＃６１３（染料、オリエント化学工業（株）製）    １２．０重量部
ネオスーパーブルーＣ−５５５（染料、中央合成化学（株）製）    ２．０重量部
ジスネットＤＢ（前述）                                        ３．０重量部
上記配合にて８０℃に加熱しながら７時間攪拌後、濾過して青色のインキ組成物を得た。
【００２２】
（実施例７）：油性ボールペン用インキ組成物
スピロンブラックＧＭＨスペシャル（染料、保土ヶ谷化学工業（株）製）
１５．０重量部
バリファーストバイオレット＃１７０１（染料、オリエント化学工業（株）製）
１５．０重量部
エチレングリコールモノフェニルエーテル                      ４０．０重量部
ベンジルアルコール                                          １２．３重量部
レジンＳＫ                                                  １０．０重量部
ＰＶＰ  Ｋ−９０                                              ２．５重量部
ＤＧＭＯ−９０（前述）                                        ３．０重量部
サンチオールＮ−Ｗ（２，４，６−トリメルカプト−ｓ−トリアジン−三ナトリウム塩、
三協化成（株）製）                                            ２．２重量部
上記成分を撹拌機で加熱撹拌（８０℃、４時間）した後、温時圧濾過し、黒色のボールペン用油性インキ組成物を得た。
【００２３】
（比較例１）：油性マーキングペン用インキ組成物
実施例１において、ジスネットＤＢに代えて、同量のパルミチン酸アミド（脂肪酸アミド、日本油脂（株）製）を添加した以外は、実施例１と同様になして赤色のインキ組成物を得た。
【００２４】
（比較例２）：油性マーキングペン用インキ組成物
実施例２において、サンチオールＮ−１を同量のデカグリン１０−Ｓ（デカグリセリルデカステアレート、日光ケミカルズ（株）製）に代えた以外は、実施例２と同様になして黒色のインキ組成物を得た。
【００２５】
（比較例３）：油性ボールペン用インキ組成物
実施例５において、ジスネットＤＢに代えて、同量のＥＣＴ−３ＮＥＸ（ポリオキシエチレンアルキルエーテル酢酸、日光ケミカルズ（株）製）を添加した以外は、実施例４と同様になして黒色のインキ組成物を得た。
【００２６】
（比較例４）：油性ボールペン用インキ組成物
実施例６において、ジスネットＤＢに代えて、同量のオレイン酸を添加した以外は、実施例５と同様になして青色のインキ組成物を得た。
【００２７】
上記、実施例１〜４、比較例１〜２で得た油性マーキングペン用インキ組成物を、アクリル繊維収束体からなるペン先を有し、軸体内部にポリエステル繊維からなるインキ吸蔵体を有する油性マーキングペンであるぺんてる（株）製Ｙｅｓぺんてるペン（製品符号ＥＮＮ５０）に５．０ｇ充填して試験用筆記具を得た。
【００２８】
上記、実施例５〜７、比較例３〜４で得た油性ボールペン用インキ組成物を、先端にボールペンチップを取り付けた油性ボールペンであるぺんてる（株）製．ｅボール（製品符号ＢＫ１２７）のインキ組成物用リフィルパイプに０．３ｇ充填し、遠心機を用いてインキ中の気泡を除き試験用筆記具を得た。
【００２９】
ペン先乾燥性試験
実施例、及び比較例の製品形態毎に以下の条件で試験を行った。
【００３０】
ペン先乾燥性試験：油性マーキングペン用インキ組成物
実施例１〜４、比較例１、２のインキ組成物にて作製した試験用筆記具のキャップを被嵌していない開放状態で、横向きに室温２５℃、湿度７０％の部屋に２４時間放置した後、荷重９８１ｍＮ、筆記角度７０度、筆記速度１０ｃｍ／秒の条件にて、試験用筆記具を自転させながら螺旋式筆記試験機を用いて、筆記試験を実施した。
【００３１】
ペン先乾燥性試験：油性ボールペン用インキ組成物
実施例５〜７、比較例３、４のインキ組成物にて作製した試験用筆記具のペン先を露出させた開放状態で、横向きに室温２５℃、湿度７０％の部屋に２４時間放置した後、荷重１４７２ｍＮ、筆記角度７０度、筆記速度７ｃｍ／秒の条件にて、試験用筆記具を自転させながら螺旋式筆記試験機を用いて、筆記試験を実施した。
【００３２】
ペン先乾燥性試験の評価方法
カスレのない正常な筆記線が得られるまでの筆記距離を求める。
数値が小さい方が早く正常に筆記できたことを示す。
【００３３】
筆跡乾燥性試験
実施例、及び比較例の製品形態毎に以下の条件で試験を行った。
【００３４】
筆跡乾燥性試験：油性マーキングペン用インキ組成物
実施例１〜４、比較例１〜２のインキ組成物にて作製した試験用筆記具を用いてＰＰフィルムに手書き筆記を行い、筆跡の上に５００ｇの荷重をかけた上質紙を重ね、荷重をかけた上質紙にインキ組成物の転写が発生しなくなるまでの時間を測定した。
【００３５】
筆跡乾燥性試験：油性ボールペン用インキ組成物 
実施例５〜７、比較例３〜４のインキ組成物にて作製した試験用筆記具を用いて上質紙に定規を用いて直線を筆記し、筆記５秒後、１０秒後、１５秒後というように、５秒毎に筆記線を横断するように消しゴムで擦り、筆記線が流れなくなるまでの時間を測定し、筆跡乾燥時間とした。
【００３６】
定着性碁盤目試験：油性マーキングペン用インキ組成物
実施例１〜４、比較例１〜２のインキ組成物をガラス面上に塗布して乾燥させた後、カミソリの刃を用いて１ｍｍ間隔で碁盤状に切りつけ、その碁盤をセロハン粘着テープ（共和（株）製）により、強制的に剥離させる動作を１０回繰り返した。判定方法は、傷つけたマス１００個に対して剥がれた数を数えた。ただし、１マス中少しでも剥がれたら１個と数えた。
【００３７】
【表１】
2009149866.tif 000003